(57)【特許請求の範囲】
【請求項１】
反応炉内で被処理基板に成膜を行う工程と、反応炉内から処理済基板をアンロードする工程と、反応炉内から処理済基板をアンロードした状態で、反応炉内を成膜温度よりも低い温度に温度降下させ不活性ガスによりガスパージする工程とを具備することを特徴とする半導体素子の製造方法。
【請求項２】
前記温度降下及びガスパージの工程は、処理済基板を反応炉内からアンロードした後、次に処理する基板を反応炉内にロードする迄の間に行う請求項１の半導体素子の製造方法。
【請求項３】
前記温度降下は、被処理基板を反応炉内にロードする際に生じる反応炉内の温度降下以上とした請求項２の半導体素子の製造方法。
【請求項４】
前記温度降下させた後、次に処理する基板を反応炉内へロードする迄の間に、反応炉内を温度上昇させる工程を有する請求項２の半導体素子の製造方法。
【請求項５】
前記温度上昇工程では、次に処理をする基板を反応炉内へロードする際の反応炉内の温度が前記温度降下時の温度以上となる様に、反応炉内の温度を上昇させる請求項４の半導体素子の製造方法。
【請求項６】
複数の被処理基板をボートに装填した状態で反応炉内でバッチ処理した後、ボートを反応炉内からアンロードして、処理済基板をボートから取出し、次に処理する未処理基板をボートへ装填して、再び反応炉内へロードする迄の間に、前記反応炉内の温度降下、ガスパージ、及び温度上昇を行う様にした請求項４の半導体素子の製造方法。
【請求項７】
ボートを反応炉から予備室へアンロードした後、予備室内でボート上の処理済基板を冷却し、ボートから処理済基板を取出す過程に於いて、反応炉内を温度降下させると共にガスパージし、その後予備室内で次に処理する未処理基板をボートに装填する過程に於いて、反応炉内の温度を上昇させる様にした請求項６の半導体素子の製造方法。
【請求項８】
成膜工程では、１回の成膜での膜厚が１０００Å以上である窒化膜を生成する請求項１の半導体素子の製造方法。
【請求項９】
前記ガスパージの方法が反応炉内に不活性ガスを導入しつつ排気を行う請求項１の半導体素子の製造方法。
【請求項１０】
前記温度降下をガスパージと並行して行う請求項１の半導体素子の製造方法。
【請求項１１】
反応炉内で被処理基板に成膜を行う工程と、反応炉内から処理済基板をアンロードする工程と、反応炉内から処理済基板をアンロードした状態で、反応炉内面に付着した膜に亀裂を強制的に発生させ不活性ガスによりガスパージする工程とを具備することを特徴とする半導体素子の製造方法。
【請求項１２】
被処理基板に成膜処理を行う反応炉と、反応ガス導入手段と、排気手段と、反応炉内をガスパージする為の不活性ガス導入手段と、反応炉内の温度を制御する温度制御手段とを具備し、被処理基板を反応炉内で処理した後、反応炉内から処理済基板をアンロードした状態で、反応炉内を成膜温度よりも低い温度となる様温度降下させて不活性ガスによりガスパージする様構成したことを特徴とする半導体製造装置。
【発明の詳細な説明】
【０００１】
【発明の属する技術分野】
本発明はＣＶＤ処理による半導体素子の製造方法及びその半導体製造装置に関し、特に製造過程で発生する微細パーティクルの低減を目的とする半導体素子の製造方法及びその装置に関するものである。
【０００２】
【従来の技術】
半導体素子を製造する工程に於いて、ウェーハ等の被処理基板に化学気相成長法ＣＶＤ（Ｃｈｅｍｉｃａｌ  Ｖａｐｏｒ  Ｄｅｐｏｓｉｔｉｏｎ）により成膜処理をすることが行われている。
【０００３】
先ず、図３に於いてＣＶＤ成膜処理を行う半導体製造装置を説明する。
【０００４】
図３に示す半導体製造装置はバッチ処理式の半導体製造装置、特に予備室としてロードロック室を具備したロードロック式半導体製造装置である。
【０００５】
気密なロードロック室１の上面には反応炉２が気密に連設され、前記ロードロック室１には図示しない基板移載室がゲートバルブ（図示せず）を介して気密に連設されている。
【０００６】
前記反応炉２は前記ロードロック室１の上面に気密に取付けられた炉口フランジ４、該炉口フランジ４に気密に立設されたアウタチューブ５、該アウタチューブ５内に同心に立設されたインナチューブ６、前記アウタチューブ５を囲繞する様に設けられたヒータ（図示せず）等により構成されている。又、前記反応炉２内部には反応ガスを導入するガス導入ライン７，８が連通し、又排気装置９が連通している。
【０００７】
前記ロードロック室１にはボートエレベータ（図示せず）が設けられ、ボート１０を昇降させ前記反応炉２内に前記ボート１０を装入引出しする様になっている。被処理基板であるウェーハ１１は前記ボート１０に水平姿勢で多段に装填される。前記ロードロック室１の内部には降下状態の前記ボート１０に平行となる様ガスパージノズル１２が直立して設けられ、又前記ロードロック室１には真空排気装置１３が連通され、該真空排気装置１３により前記ロードロック室１内が真空引きされ、更に前記ガスパージノズル１２により不活性ガスの一つである窒素ガスが供給され、大気圧復帰がなされる。
【０００８】
以下、ウェーハ処理について図４を参照して説明する。
【０００９】
前記ロードロック室１、反応炉２が大気圧状態で前記ボート１０が降下（アンロード）され、該ボート１０の降下状態で図示しない基板移載機により所定枚数のウェーハ１１が前記ボート１０に装填される。
【００１０】
前記反応炉２内は稼働中成膜温度に維持されており、図示しないボートエレベータによりボート１０が上昇され、前記ウェーハ１１は前記反応炉２内に装入（ロード）される。
【００１１】
前記排気装置９により、前記反応炉２内部が真空排気され、反応ガスが前記ガス導入ライン７，８より導入され、前記ウェーハ１１に成膜処理がなされる。
【００１２】
成膜処理完了後、前記反応炉２内を大気圧に復帰させ、図示しないボートエレベータにより前記ボート１０をアンロードし前記ロードロック室１内に引出す。該ロードロック室１内で、前記ボート１０を冷却し、図示しない基板移載機により、前記ウェーハ１１を払出す。
【００１３】
払出しが完了すると未処理のウェーハが更に前記ボート１０に装填された後、一旦ロードロック室１を前記真空排気装置１３により真空排気して、気中の水分や酸素を除去する。その後、ガスパージノズル１２から窒素ガスを導入し、ロードロック室１を大気圧に戻し、反応炉２と略同圧にする。次にボートが反応炉２へロードされ、処理が続行される。
【００１４】
【発明が解決しようとする課題】
ＣＶＤ装置によりウェーハ、ガラス基板等被処理基板に成膜処理、例えばＳｉＮ膜の生成を行うと、反応副生成物が反応室壁面に付着堆積して膜を生成する。この堆積膜は基板処理を重ねる毎に成長していき、所定の厚みに達すると割れ、剥がれを生じ、パーティクルとなって反応室内に浮遊し、被処理基板に付着する。パーティクルの数が多くなり、被処理基板に付着する数が多くなると歩留りが低下し、製品品質も又低下するという弊害が生じる。特に、１回の処理で生成される膜厚が１０００Å以上のＳｉ3 Ｎ4 膜の場合、この現象が顕著となる。Ｓｉ3 Ｎ4 膜に対し、Ｐｏｌｙ系で行われているセルフクリーニングを行うことも考えられるが、Ｓｉ3 Ｎ4 膜の場合累積膜厚が１μｍでパーティクルが発生する為、その度にクリーニングを行う必要があり、Ｐｏｌｙ系に比べクリーニング頻度が多くなり、その為クリーニングガスによる石英部材への劣化の影響が非常に大きくなる等の理由により不都合があるのでこの問題は深刻となる。
【００１５】
前記反応副生成物の堆積膜の割れは、堆積生成時の残留応力が膜の成長と共に増大し、更に堆積膜とアウタチューブ５、インナチューブ６間の熱膨張率の相違にる熱応力発生し、これら応力が許容限界値（堆積膜の機械的破壊強度）を越えた場合に発生すると考えられている。堆積膜の割れはやがて膜剥離に進行するが、堆積膜割れの時点でもパーティクルが発生し、この時点でのパーティクルは０．１〜０．２μｍ程度と極めて微細である。
【００１６】
又、堆積膜の割れは半導体製造過程に発生すると考えられ、前記堆積膜の厚みが１μｍ程度に達するとウェーハに付着するパーティクルの数は、１００個／ウェーハ以上となり、それ以降は減少することがない。
【００１７】
この為、ウェーハに付着するパーティクルの数を所定値以下に維持するには、前記堆積膜を除去する必要があり、堆積膜の厚みが１μｍ程度となる前に反応炉２を構成する前記インナチューブ６、アウタチューブ５を洗浄していた。
【００１８】
前記アウタチューブ５、インナチューブ６等反応炉２の構成物を洗浄する場合は、半導体製造装置を休止し、前記反応炉２を分解して行うので、洗浄の頻度が多くなると半導体製造装置の稼働率が低下し、生産性が悪化するという問題があった。
【００１９】
本発明は斯かる実情に鑑み、半導体製造過程での反応副生成物の堆積膜の亀裂を強制的に発生させ、亀裂発生時に生じる微細パーティクルをガスパージにより強制的に排出し、ウェーハへの微細パーティクルの付着を低減させることで、反応炉の洗浄の頻度を少なくして生産性を向上させようとするものである。
【００２０】
【課題を解決するための手段】
本発明は、反応炉内で被処理基板に成膜を行う工程と、反応炉内から処理済基板をアンロードする工程と、反応炉内から処理済基板をアンロードした状態で、反応炉内を成膜温度よりも低い温度に温度降下させ不活性ガスによりガスパージする工程とを具備する半導体素子の製造方法に係り、又前記温度降下及びガスパージの工程は、処理済基板を反応炉内からアンロードした後、次に処理する基板を反応炉内にロードする迄の間に行う半導体素子の製造方法に係り、又前記温度降下は、被処理基板を反応炉内にロードする際に生じる反応炉内の温度降下以上とした半導体素子の製造方法に係り、又前記温度降下させた後、次に処理する基板を反応炉内へロードする迄の間に、反応炉内を温度上昇させる工程を有する半導体素子の製造方法に係り、又前記温度上昇工程では、次に処理をする基板を反応炉内へロードする際の反応炉内の温度が前記温度降下時の温度以上となる様に、反応炉内の温度を上昇させる半導体素子の製造方法に係り、又複数の被処理基板をボートに装填した状態で反応炉内でバッチ処理した後、ボートを反応炉内からアンロードして、処理済基板をボートから取出し、次に処理する未処理基板をボートへ装填して、再び反応炉内へロードする迄の間に、前記反応炉内の温度降下、ガスパージ、及び温度上昇を行う様にした半導体素子の製造方法に係り、又ボートを反応炉から予備室へアンロードした後、予備室内でボート上の処理済基板を冷却し、ボートから処理済基板を取出す過程に於いて、反応炉内を温度降下させると共にガスパージし、その後予備室内で次に処理する未処理基板をボートに装填する過程に於いて、反応炉内の温度を上昇させる様にした半導体素子の製造方法に係り、又成膜工程では、１回の成膜での膜厚が１０００Å以上である窒化膜を生成する半導体素子の製造方法に係り、又前記ガスパージの方法が反応炉内に不活性ガスを導入しつつ排気を行う半導体素子の製造方法に係り、又前記温度降下をガスパージと並行して行う製造方法に係るものである。
又本発明は、反応炉内で被処理基板に成膜を行う工程と、反応炉内から処理済基板をアンロードする工程と、反応炉内から処理済基板をアンロードした状態で、反応炉内面に付着した膜に亀裂を強制的に発生させ不活性ガスによりガスパージする工程とを具備する半導体素子の製造方法に係るものである。
【００２１】
又、本発明は、被処理基板に成膜処理を行う反応炉と、反応ガス導入手段と、排気手段と、反応炉内をガスパージする為の不活性ガス導入手段と、反応炉内の温度を制御する温度制御手段とを具備し、被処理基板を反応炉内で処理した後、反応炉内から処理済基板をアンロードした状態で、反応炉内を成膜温度よりも低い温度となる様温度降下させて不活性ガスによりガスパージする様構成した半導体製造装置に係るものである。
【００２２】
本発明では反応炉内に被処理基板のない状態で、反応炉内を温度降下させ、反応炉内に付着した反応副生成物堆積膜の応力を増大させ、堆積膜に強制的に亀裂を発生させ、亀裂発生時に生じる微細パーティクルをガスパージにより強制的に排出する。
【００２３】
【発明の実施の形態】
以下、図面を参照しつつ本発明の実施の形態を説明する。
【００２４】
本発明に係る装置の構成としては、図３と同様であるので構成の説明については省略し、図１により以下説明する。
【００２５】
以下、ウェーハ処理について説明する。
【００２６】
反応室の予備室としての前記ロードロック室１、図示しない基板移載室が例えば大気圧に保持され、前記ボート１０が降下状態で、図示しない基板移載機により該ボート１０に所定枚数のウェーハ１１が装填される。この状態では前記反応炉２は気密に閉塞されており、前記ボート１０へのウェーハ１１の装填と並行して反応炉２内への不活性ガス、例えばＮ2 導入による真空破壊即ち反応炉２内の大気圧復帰が行われると共に前記反応炉２内が成膜温度迄加熱上昇される。
【００２７】
前記反応炉２内が成膜温度に達すると、図示しないボートエレベータによりボート１０が上昇され、該ボート１０が反応炉２内にロードされる。ロードした後、前記排気装置９により内部が真空排気され、反応ガスが前記ガス導入ライン７，８より導入され、ウェーハ１１に成膜処理がなされる。
【００２８】
成膜処理完了後、前記反応炉２内を不活性ガス（例えばＮ2 ）導入により大気圧に復帰させ、ロードロック室１内の圧力と略同圧にした後、図示しないボートエレベータにより前記ウェーハ１１を降下しロードロック室１内にアンロードする。
【００２９】
該ロードロック室１内で、前記ウェーハ１１を冷却する。このウェーハ１１の冷却と並行して、前記反応炉２内を気密に閉塞し、真空排気しつつ炉内温度を所定温度低下させる。この所定温度低下については、前記ボート１０を前記反応炉２内にロードする場合に炉内の温度低下があるが、前記所定温度低下は成膜温度よりも低い温度となる様少なくとも前記ボート１０のロード時の温度低下より大きく設定する。
【００３０】
該ロードロック室１内での前記ウェーハ１１の冷却が完了すると、図示しない基板移載機により、前記ウェーハ１１をボート１０から払出す。又、前記反応炉２内を低温（上記温度迄降下させた状態）の状態で、前記反応炉２内に不活性ガス（例えばＮ2 ）を少量導入しつつ排気してガスパージする。
【００３１】
払出しが完了すると、次に処理する為の未処理ウェーハが前記ボート１０に装填される。このウェーハ装填動作と並行して不活性ガス（例えばＮ2 ）を導入し、前記反応炉２の大気圧復帰を行うと共に前記反応炉２内を成膜温度迄上昇させ、ボートロードの準備がなされる。而して、次の処理が続行される。
【００３２】
上記ウェーハ処理に於いて、ボートアンロード後反応炉２を気密に閉塞した状態で、前記反応炉２内を真空排気し、更に炉内温度を成膜温度よりも低い所定温度迄低下させている。斯かる温度降下処理をすることで、前記反応炉２内面の反応副生成物堆積膜に積極的に熱応力を発生させる。特に、この状況に於ける前記所定温度迄の温度低下は、ロード時の温度低下より大きく設定してあることから、堆積膜に発生する応力はボートロード時よりも当然大きくなる。而して、前記ボートアンロード状態で堆積膜に積極的に亀裂を発生させる。更に、反応炉２内をガスパージすることで、亀裂発生により飛散した微細パーティクルは反応炉２外に排出される。
【００３３】
ボートロード時に低温で熱容量の大きいボートの影響により前記反応炉２内の温度は降下するが、前記ボートアンロード後の温度降下に於ける炉内温度よりも温度降下は少なく、堆積膜に発生する応力も小さいので、ボートロード時に前記堆積膜に新たな亀裂が発生することが避けられる。更に又、温度が高くなると前記堆積膜の応力は減少することが分かっており、成膜処理時には堆積膜の応力が低減する状態となるので、成膜処理時には新たな亀裂の発生の可能性は更に低くなる。
【００３４】
而して、堆積膜の亀裂を事前に発生させ、亀裂発生に伴う、微細パーティクルをボートロード時前に強制的に排出するので、微細パーティクルのない状態でウェーハ処理が行われる。
【００３５】
堆積膜亀裂により発生するパーティクルを除去することができるので、反応炉２の洗浄は、堆積膜が剥離する状態前に行えばよい。従って、反応炉２の洗浄時期の間隔を大幅に延長することができる。
【００３６】
更に、従来のバッチ処理に付加される工程、即ちボートロード前に反応炉２内の炉内温度を成膜温度迄上昇させること、ボートアンロード後の反応炉２内の炉内温度の降下については、それぞれボート１０に対するウェーハ払出し／装填作業、ロードロック室１内でのウェーハ冷却作業時に並行して行われるので、バッチ処理時間については、従来のものと比較して長くなることはない。
【００３７】
尚、上記実施の形態に於いては、反応炉２からのボートアンロード後、ロードロック室１内でウェーハ１１を冷却する際に並行して、反応炉２内を真空排気し温度降下させ、ウェーハ１１冷却完了後ウェーハ１１をボート１０から払出す様に反応炉２内をガスパージし、ボート１０からのウェーハ１１払出しが完了後、次に処理するウェーハ１１をボート１０に装填する際に、反応炉２内を大気圧へ復帰させると共に成膜温度迄温度上昇させるとしているが、要は、前記反応炉２の温度降下、ガスパージ、及び成膜温度への温度上昇等は、反応炉２からのボートアンロード後、次に処理するウェーハ１１のボートロード迄の間に行えばよいことは勿論である。
【００３８】
又、前記成膜温度迄の温度上昇については、ボートロード時の温度低下の影響が小さい場合、即ち、低下する温度幅が小さい場合や、温度低下してもパーティクルの発生が少ない場合は、ボートロード後に行っても構わない。
【００３９】
又、成膜温度迄上昇させなくても、ボートロード時に温度低下を生じた際の炉内温度が前記ボート１０アンロード後に温度降下させた際の炉内温度以上となる様な温度に上昇させればよい。
【００４０】
又、上記実施の形態では、ボートロード時、及びボートアンロード時に於いて、反応炉２内とロードロック室１内を略同圧の大気圧としているが、略同圧であれば低圧や真空状態でも構わない。その場合は、大気圧下でウェーハ１１をボート１０に装填後、ロードロック室１を一旦真空排気し、その後不活性ガスを供給して、ボートロード時に所定の圧力に保つ様にする。
【００４１】
又、上記実施の形態では、予備室としてロードロック室を用いているが、ロードロック機能を持たない予備室の場合であってもよく、前記反応炉２に於けるガスパージ手順は同じである。
【００４２】
又、上記実施の形態では、ボートアンロード後反応炉２内を真空排気し、更に温度降下させ、ボート１０からのウェーハ１１払出し時に反応炉２内に不活性ガスを導入しつつ排気してガスパージを行う様にしているが、前記真空排気とガスパージは一体の動作として行っても構わない。即ち、ボートアンロード後、次にボートロードする迄の間、反応炉２内に不活性ガスを少量導入しつつ排気を続行する。この時、不活性ガス導入量を排気量より小さく設定することにより真空排気とガスパージが連続的に一体動作として行われる。
【００４３】
又、前記温度降下はガスパージと並行、或は先行して行っても構わない。
【００４４】
又前記ガスパージ時に反応炉２内に不活性ガスを導入しつつ排気する様にしているが、ウェーハアンロード後、反応炉２を温度降下させ、反応炉２内を不活性ガスで充填した後、不活性ガスの導入を停止した状態で真空排気することを繰返してガスパージする様にしてもよい。
【００４５】
【実施例】
次に、シリコンウェーハにＳｉＮ膜、特に１回に成膜する膜厚が１０００Å以上であるＳｉ3 Ｎ4 膜を生成する場合について説明する。
【００４６】
反応ガスはＤＣＳ，ＮＨ3 、炉内の成膜処理温度は、７５０℃〜８００℃であり、温度降下処理の温度降下は１００℃〜１５０℃、この温度降下は、従来のボートロード時に成膜処理温度に対する温度降下が７０℃であることから設定されている。尚、温度降下は亀裂発生には大きな値がよいが、大きく温度を低下させると成膜温度迄に上昇させる時間が長くなり、スループットが低下する。温度降下を１００℃〜１５０℃程度とすることで、従来に比べ処理時間を長くすることなく、充分な効果が得られている。
【００４７】
ウェーハに付着したパーティクルの数について図２により説明する。
【００４８】
成膜処理後に０．１６μｍ以上のパーティクルがウェーハに付着した数を示してあり、図中Ａで示す範囲が、本発明を実施していない状態、Ｂで示す範囲が本発明を実施した状態を示している。
【００４９】
本発明を実施しない状態では、堆積膜厚が１μｍを越えるとパーティクルの数は急激に増え、２００個を遙かに越えた値となる。ところが、本発明を実施すると、堆積膜厚が３μｍを越えた状態でもパーティクルの付着数は５０個以下となる。実験では堆積膜厚が３．６μｍ迄パーティクルの付着数は５０個以下であることが確認されている。本実施例の場合、１回のバッチ処理で堆積する膜厚は０．１５μｍであり、従って、従来例では７回程度の連続バッチ処理回数であったのが、本発明を実施することで２４回程度の連続バッチ処理が可能となる。
【００５０】
尚、上記実施の形態ではバッチ式の半導体製造装置について説明したが、ボートを用いない枚葉式の半導体製造装置に於いても「ボート」を「ウェーハ」に置換えることにより実施可能であることは勿論であり、又バッチ式の半導体製造装置であってもロードロック室を具備しない半導体製造装置に於いても実施可能であることは言う迄もない。
【００５１】
【発明の効果】
以上述べた如く本発明によれば、成膜処理前に反応炉内の反応副生成堆積膜に強制的に亀裂を発生させ、亀裂発生に伴う微細パーティクルを排出するので、成膜処理時には微細パーティクルの発生を抑制でき、高品質の成膜処理が行え、又堆積膜が剥離する前に反応炉の洗浄を実施すればよいので洗浄時期の間隔が長くなり、保守性が向上すると共に稼働率が向上し、又従来に比較し処理時間も長くなることはない等の優れた効果を発揮する。
【図面の簡単な説明】
【図１】本発明の半導体素子の製造方法の工程図を示すブロック図である。
【図２】堆積膜厚とウェーハに対するパーティクル付着との関係を示す線図である。
【図３】半導体製造装置の概略説明図である。
【図４】従来の半導体素子の製造方法の工程図を示すブロック図である。
【符号の説明】
１          ロードロック室
２          反応炉
７          ガス導入ライン
８          ガス導入ライン
９          排気装置
１０        ボート
１１        ウェーハ
１３        真空排気装置
【図１】
0003818480.tif 000002
【図２】
0003818480.tif 000003
【図３】
0003818480.tif 000004
【図４】
0003818480.tif 000005